(57)【要約】【課題】常圧蒸留でも、５７．０質量％以上のヨウ化水素酸を得ることができるヨウ化水素酸製品の製造方法を提供すること。【解決手段】ヨウ化水素酸に水に難溶なヨウ化物を添加し、常圧蒸留によってヨウ化水素酸を濃縮する工程を備える、ヨウ化水素酸製品の製造方法。【選択図】図１
2016117619.tif 000002
【特許請求の範囲】
【請求項１】
ヨウ化水素酸に水に難溶なヨウ化物を添加し、常圧蒸留によってヨウ化水素酸を濃縮する工程を備える、ヨウ化水素酸製品の製造方法。
【請求項２】
前記水に難溶なヨウ化物がヨウ化銀及び／又はヨウ化銅である、請求項１に記載のヨウ化水素酸製品の製造方法。
【請求項３】
前記水に難溶なヨウ化物の添加量が、ヨウ化水素１ｍｏｌに対して０．１〜０．７ｍｏｌである、請求項１又は２に記載のヨウ化水素酸製品の製造方法。
【発明の詳細な説明】
【技術分野】
【０００１】
本発明は、ヨウ化水素酸製品の製造方法に関する。
【背景技術】
【０００２】
ヨウ化水素酸は、各種ヨウ化物の合成原料、医薬品の製造原料又は還元剤として重要な物質である。ヨウ化水素ＨＩの水溶液であるヨウ化水素酸の主たる製造方法は、赤リンの懸濁液にヨウ素を加える方法（非特許文献１）、ヨウ素の懸濁液に硫化水素ガスを送入し、還元して製造する方法、還元剤の水溶液に、ヨウ素を連続又は間欠的に添加して反応を行なわせ、反応後に反応液よりヨウ化水素酸を蒸留により留出させるヨウ化水素酸の製造方法（特許文献１）などが知られている。
【０００３】
ヨウ化水素酸の製品化には、５７．０質量％以上の濃厚なヨウ化水素酸が求められている。例えば、主だったヨウ化水素酸の製造メーカーカタログには５７．０質量％以上の数値が提示されており、化学商品には約５８質量％のヨウ化水素酸が記載されている。
【０００４】
ここで、製品として好適なヨウ化水素酸を得るために、ヨウ化水素酸の製造の際、反応時点でヨウ化水素酸の濃度が水とヨウ化水素との共沸混合物の濃度（５７．０質量％）を超えるように調整するのが一般的である。なぜならば、濃厚な溶液を蒸留により留出する場合には、初留から５７．０質量％を超える濃厚な溶液が留出し、その後、次第に共沸混合物の濃度に向かって、濃度が変化しながら留出が続き、平均濃度として５７．０質量％以上のヨウ化水素酸を得るのが容易なためである。
【０００５】
ところで、一般に回収されたヨウ素を含む溶液（以下、「ヨウ素回収液」ともいう）では、ヨウ化水素酸としての濃度は希薄な場合が多い。このような希薄なヨウ素回収液から５７．０質量％を上回る濃厚なヨウ化水素酸を得るヨウ化水素酸の製造方法が求められている。しかしながら、蒸留に供するヨウ化水素酸が希薄な場合に、常圧蒸留では、低濃度の初留から共沸混合物の濃度へ近づくように留出が続くので、初留をカットしても平均濃度として共沸混合物の濃度５７．０質量％を上回るヨウ化水素酸を得ることは困難だった。なお、常圧蒸留での共沸混合物の濃度の文献値は５７．０質量％であるが（非特許文献１等）、実績ベースでは５６．７質量％程度のものしか得られない。
【０００６】
そこで、希薄なヨウ化水素酸から５７．０質量％を上回る濃厚なヨウ化水素酸を製造する方法として、次亜リン酸を添加して窒素気流下にて減圧してヨウ化水素酸を濃縮する工程を有する方法等が開示されている（特許文献２）。また、常圧蒸留の際に、添加物として、例えばヨウ化リチウム等の水に易溶なヨウ化物を添加して、ヨウ化水素酸の共沸組成を低濃度側に移行させるか、又は共沸点そのものを消失させる方法等も検討されている（特許文献３）。
【先行技術文献】
【特許文献】
【０００７】
【特許文献１】特開平８−５９２０５号公報
【特許文献２】特開２０１１−１５７２３７号公報
【特許文献３】特開昭５１−４４５９８号公報
【非特許文献】
【０００８】
【非特許文献１】松岡敬一郎著、「ヨウ素綜説」、霞ヶ関出版社、昭和４９年
【発明の概要】
【発明が解決しようとする課題】
【０００９】
しかしながら、特許文献２に記載の減圧蒸留では、一定の減圧度、例えば８ｋＰａ（約６０ｍｍＨｇ）以下の減圧度を維持しなければならないという条件が必須であり、処理コストがかかる問題がある。
【００１０】
また、ヨウ化リチウムを多量に使用する特許文献３に記載の方法では、蒸留の釜残として強吸湿性を有するヨウ化リチウムが多量残ることから、多量の液が残留すると推定され、ハンドリングが悪くなる問題がある。
【００１１】
本発明は、上記従来技術の有する課題に鑑みてなされたものであり、常圧蒸留でも、５７．０質量％以上のヨウ化水素酸を得ることができるヨウ化水素酸製品の製造方法を提供することを目的とする。
【課題を解決するための手段】
【００１２】
本発明者は、蒸留に供する希薄なヨウ化水素酸に、水に難溶なヨウ化物を添加することにより、ヨウ化水素の蒸気圧を低下させ、常圧蒸留でも５７．０質量％以上の濃厚なヨウ化水素酸を得ることができるという驚くべき事実を発見し、本発明を完成させた。
【００１３】
すなわち、本発明は、ヨウ化水素酸に水に難溶なヨウ化物を添加し、常圧蒸留によってヨウ化水素酸を濃縮する工程を備える、ヨウ化水素酸製品の製造方法を提供する。
【００１４】
水に難溶なヨウ化物を添加することによりヨウ化水素の蒸気圧を低下させるメカニズムは、明確ではないが、以下のように推測される。すなわち、水に難溶なヨウ化物は、水に難溶なので、従来の方法で用いられていた水に易溶なヨウ化物のように、水の沸点を上げることにより水の蒸発を抑える効果は期待できないが、蒸留の進行に伴って液相のヨウ化水素濃度が上昇することで液相のヨウ化水素酸と錯体を形成して溶解し、ヨウ化水素の蒸気圧を低下させると推測される。例えば、ヨウ化銀は、１６９．０ｇ／Ｌのヨウ化水素酸において２５℃の条件で３．５ｇ／Ｌ溶解する。ヨウ化銀はヨウ化水素酸の中で錯イオン、例えば［ＡｇＩ４］３−を形成して、溶解すると推定される。
【００１５】
また、本発明に係るヨウ化水素酸製品の製造方法において、上記水に難溶なヨウ化物は、ヨウ化銀及び／又はヨウ化銅であることが好ましい。水に難溶なヨウ化物として、ヨウ化銀及び／又はヨウ化銅を使用することにより、より効率よく５７．０質量％以上のヨウ化水素酸を得ることができる。
【００１６】
更に、本発明に係るヨウ化水素酸製品の製造方法において、上記水に難溶なヨウ化物の添加量は、ヨウ化水素１ｍｏｌに対して０．１〜０．７ｍｏｌであることが好ましい。水に難溶なヨウ化物の添加量を上記範囲内にすることにより、より効率よく５７．０質量％以上のヨウ化水素酸を得ることができる。
【発明の効果】
【００１７】
本発明によれば、常圧蒸留でも、５７．０質量％以上のヨウ化水素酸を得ることができるヨウ化水素酸製品の製造方法を提供することができる。
【図面の簡単な説明】
【００１８】
【図１】実施例１のヨウ化銀添加時の液相ヨウ化水素酸の濃度変化と留出液ヨウ化水素酸の濃度変化を示す図である。
【図２】比較例２のヨウ化リチウム添加時の液相ヨウ化水素酸の濃度変化と留出液ヨウ化水素酸の濃度変化を示す図である。
【図３】ヨウ化銀添加時のヨウ化銀添加量と濃度５７．０質量％以上のヨウ化水素酸のＨＩ量基準での収率との関係を示す図である。
【発明を実施するための形態】
【００１９】
以下、必要に応じて図面を参照しながら、本発明の好適な実施形態について詳細に説明する。なお、図面の寸法比率は図示の比率に限られるものではない。
【００２０】
本実施形態に係るヨウ化水素酸製品の製造方法は、ヨウ化水素酸に水に難溶なヨウ化物を添加し、常圧蒸留によってヨウ化水素酸を濃縮する工程を備える。
【００２１】
＜蒸留に供するヨウ化水素酸＞
蒸留に供するヨウ化水素酸は、ヨウ素回収液、ヨウ素回収液を電気透析、イオン交換等の操作によって濃縮して得られたヨウ化水素酸、市販のヨウ化水素酸製品を希釈して得られた溶液等が挙げられ、由来は問わない。また、蒸留に供するヨウ化水素酸の濃度は、５〜５６質量％の範囲内であることが好ましく、５〜４０質量％の範囲内であることがより好ましく、１０〜３０質量％の範囲内であることが更に好ましい。
【００２２】
＜水に難溶なヨウ化物＞
水に難溶なヨウ化物とは、日本薬局方に規定される２０±５℃の条件でヨウ化物１ｇを溶かすに要する水の量が、「１０００ｍＬ以上１００００ｍＬ未満（極めて溶けにくい）」又は「１００００ｍＬ以上（ほとんど溶けない）」である特性を有するヨウ化物を意味する。
【００２３】
水に難溶なヨウ化物としては、例えば、ヨウ化鉛、ヨウ化水銀、ヨウ化金、ヨウ化ビスマス、ヨウ化銀、ヨウ化銅等が挙げられる。これらの中では、効率よく５７．０質量％以上のヨウ化水素酸を得る観点から、ヨウ化銀及び／又はヨウ化銅が好ましく、ヨウ化銀がより好ましい。
【００２４】
水に難溶なヨウ化物の添加量は、蒸留に供するヨウ化水素酸におけるヨウ化水素１ｍｏｌに対し０．１〜０．７ｍｏｌであることが好ましく、０．２〜０．７ｍｏｌであることがより好ましく、０．２〜０．５ｍｏｌであることが更に好ましい。
【００２５】
水に難溶なヨウ化物の添加量がヨウ化水素１ｍｏｌに対し０．１ｍｏｌ以上である場合、水に難溶なヨウ化物がヨウ化水素酸への溶解量が多くなり、ヨウ化水素の蒸気圧の低減効果を向上し、高濃度の液の留出が続くことにより、５７．０質量％以上のヨウ化水素酸の収率を向上することができる傾向がある。また、水に難溶なヨウ化物の添加量がヨウ化水素１ｍｏｌに対し０．７ｍｏｌ以下である場合、水に難溶なヨウ化物がヨウ化水素酸に溶け切らずに、無駄になることを抑制することができる傾向がある。
【００２６】
＜常圧蒸留＞
常圧蒸留としては、例えば、単蒸留、多段蒸留等が挙げられるが、多段蒸留が好ましい。多段蒸留では、蒸留塔として棚段式蒸留塔、充填蒸留塔等の公知の蒸留塔を使用することができる。充填蒸留塔の充填材としては、例えば、ガラス製のラシヒリング等が挙げられる。また、蒸留に際して、還流比の設定等、既知の技術を利用可能である。
【００２７】
＜その他＞
水に難溶なヨウ化物を添加することによる不純物、例えば銀成分等は、液相のヨウ化水素酸の中間的な濃度で留出液に回収されるので、実際に回収したい濃厚なヨウ化水素酸とは完全に分離できる。また、留出液に回収された不純物は、釜に残留する分と合わせて、次回の蒸留で再度利用される。なお、ヨウ化水素酸の蒸留の際、液相のヨウ化水素酸の中間的な濃度での留出液に検出された不純物は、低濃度であり、どのような形態で揮散又は蒸留されるかメカニズムが明らかではない。
【実施例】
【００２８】
以下に、実施例を挙げて本発明を具体的に説明するが、本発明の範囲はこれらに限定されるものではない。
【００２９】
（実施例１）
蒸留に供するヨウ化水素酸としては、伊勢化学工業株式会社製のヨウ化水素酸を水で希釈して得られた１０．０質量％の希薄なヨウ化水素酸を用いた。
【００３０】
上記得られた１０．０質量％のヨウ化水素酸１，４００ｇと特級ヨウ化銀試薬（和光純薬工業株式会社製）１１２ｇ（ヨウ化水素１ｍｏｌに対して約０．４４ｍｏｌ）を、セパラブルガラスフラスコ（蒸留容器）に仕込み、スターラーで撹拌しながら、マントルヒーターを用いて加熱し、ガラス製のラシヒリングを充填材として充填した充填蒸留塔を使用した多段蒸留にて常圧蒸留を行った。初留液のヨウ化水素酸濃度は薄く、蒸留を継続につれて濃度上昇がみられ、最終的には５８．８質量％濃度の留出液が得られた。
【００３１】
ヨウ化水素酸の濃度は中和滴定法により求め、不純物として懸念されるＡｇの濃度はＩＣＰ（高周波誘導結合プラズマ）発光分光分析装置で測定した。
【００３２】
図１は、蒸留の際のヨウ化水素酸の液相濃度変化と気相濃度変化を示す図である。ヨウ化銀を添加した場合の実測のデータをプロットで示し、比較としてヨウ化銀を添加しない場合の実測のデータを実線で示した。ヨウ化銀を添加した場合の初留液は、ヨウ化銀を添加しない場合に比べ非常に低濃度でほとんど水であるため、液相のヨウ化水素酸が濃縮され、液相のヨウ化水素酸濃度が徐々に上昇した。やがて液相のヨウ化水素酸濃度が約５０質量％まで上昇すると、ヨウ化銀を添加した場合の留出液のヨウ化水素酸の濃度は急激に上昇し、５７．０質量％を超える濃度の留出液が留出した。
【００３３】
また、ヨウ化水素酸の濃度と銀濃度の推移をヨウ化水素酸の濃度については質量％、Ａｇ濃度については便宜上ｍｇ／Ｌの単位で、下記表１に示した。表１に示すように、留出液のヨウ化水素酸の濃度が１質量％付近では、銀は不検出（１ｍｇ／Ｌ以下）だったが、ヨウ化水素酸３７．５質量％の留出液においてＡｇが５ｍｇ／Ｌの濃度で検出された。しかし、それ以降の５６．８質量％以上の留出液ではＡｇは不検出であった。得られた留出液のヨウ化水素酸の最大濃度は５８．８質量％であり、Ａｇも不検出であり、ＪＩＳ  Ｋ−８９１７に基づく分析で問題になる項目は認められなかった。
【００３４】
なお、留出液３７．５質量％の時点でＡｇが５ｍｇ／Ｌ検出されているが、銀を含むこの溶液は次回の蒸留の際に蒸留液へと戻すことでリサイクルされ、銀はロスにならない。蒸留終了後は、蒸留容器の液相側にヨウ化銀が残留したが、次回の蒸留に繰返して使用でき、ヨウ化水素酸の挙動も初回と同様であった。
【００３５】
【表１】
2016117619.tif 000003
【００３６】
本操作により、最初に仕込んだ１０．０質量％のヨウ化水素酸におけるＨＩの全量を基準として、濃度５７．０質量％以上のヨウ化水素酸を収率６８％で得ることができた。
【００３７】
（実施例２）
蒸留に供するヨウ化水素酸に添加するヨウ化銀の添加量（ＡｇＩ／ＨＩモル比）を、０．１１ｍｏｌ、０．２２ｍｏｌ、０．４４ｍｏｌ、０．６５ｍｏｌに変更した以外は、実施例１と同様に操作して留出液を得た。ヨウ化銀の添加量と濃度５７．０質量％以上のヨウ化水素酸のＨＩ量基準での収率との関係を調べた。
【００３８】
図３に示すように、ヨウ化水素１ｍｏｌに対するヨウ化銀の添加量が０．１ｍｏｌ〜０．７ｍｏｌの範囲内である場合には、ヨウ化銀の添加量が多くなるにつれて濃度５７．０質量％以上のヨウ化水素酸のＨＩ量基準での収率が増加するが、ヨウ化水素１ｍｏｌに対するヨウ化銀の添加量が０．７ｍｏｌを超える場合には、濃度５７．０質量％以上のヨウ化水素酸のＨＩ量基準での収率が横ばいになる傾向があることが確認された。
【００３９】
（実施例３）
ヨウ化銀に代えて、ヨウ化水素１ｍｏｌに対して０．４４ｍｏｌのヨウ化銅（ＣｕＩ：和光純薬工業株式会社製）を用い、多段蒸留に代えて単蒸留を行った以外は実施例１と同様に操作した。初留はヨウ化水素酸が１質量％未満の濃度で留出し、最終的にはヨウ化水素酸として５７．３質量％濃度の留出液が得られ、ヨウ化銅の添加による濃縮効果が確認された。本操作により、最初に仕込んだ１０．０質量％のヨウ化水素酸におけるＨＩの全量を基準として、濃度５７．０質量％以上のヨウ化水素酸を収率７１％で得ることができた。なお、銅の検出濃度は１ｍｇ／Ｌ以下だった。
【００４０】
（比較例１）
蒸留の際に添加するヨウ化物として実施例１のヨウ化銀の代わりに、水に易溶なヨウ化カリウムを用いた以外は、実施例１と同様に蒸留した。得られた留出液のヨウ化水素酸の最大濃度は５６．５質量％であり、５７．０質量％以上に濃縮することができなかった。
【００４１】
（比較例２）
蒸留の際に添加するヨウ化物として実施例１のヨウ化銀の代わりに、水に易溶なヨウ化リチウムを用いた以外は、実施例１と同様に蒸留した。図２に示すように、初留液は１質量％以下の低濃度から開始したが、ヨウ化リチウムを添加した場合、液相のヨウ化水素酸の濃度１７質量％付近から留出液側のヨウ化水素酸濃度が急激に上昇し、液相のヨウ化水素酸濃度をはるかに上回る留出液が留出した。蒸留が進むと、液相のヨウ化水素酸濃度より気相のヨウ化水素酸濃度の方が上回って留出するために、液相側のヨウ化水素酸濃度は次第に低下し、その後の留出液におけるヨウ化水素酸濃度が減少した。ヨウ化リチウム無添加の場合と比べ、ヨウ化リチウムを添加した場合には、共沸組成が低濃度側に移行した。得られた留出液のヨウ化水素酸の最大濃度は３４．３質量％であり、５７．０質量％以上に濃縮することができなかった。
【００４２】
蒸留の際に水に難溶なヨウ化物（ヨウ化銀、ヨウ化銅）を添加した実施例１〜３と、水に易溶なヨウ化物（ヨウ化カリウム、ヨウ化リチウム）を添加した比較例１及び比較例２との対比から、水に難溶なヨウ化物を添加することにより、常圧蒸留でも希薄なヨウ化水素酸から５７．０質量％以上の濃厚なヨウ化水素酸を得ることができることが確認された。
【図１】
2016117619.tif 000004
【図２】
2016117619.tif 000005
【図３】
2016117619.tif 000006